(57)【要約】【解決手段】基板上に、アルカリ可溶性樹脂（Ａ）、１分子中に少なくとも１個のエチレン性不飽和二重結合を有する化合物（Ｂ）、光ラジカル重合開始剤（Ｃ）、及び光吸収剤（Ｄ）（前記（Ｃ）成分を除く）を有する感光性樹脂組成物の樹脂膜を形成する工程（１）、前記樹脂膜を、開口数０．０５〜０．２のレンズを介して縮小投影露光する工程（２）、および露光後の樹脂膜を現像する工程（３）を有することを特徴とするレジストパターンの形成方法。【効果】焦点深度の深いレジストパターンを形成することができる。【選択図】なし【特許請求の範囲】
【請求項１】
基板上に、アルカリ可溶性樹脂（Ａ）、１分子中に少なくとも１個のエチレン性不飽和二重結合を有する化合物（Ｂ）、光ラジカル重合開始剤（Ｃ）、および光吸収剤（Ｄ）（前記（Ｃ）成分を除く）を有する感光性樹脂組成物の樹脂膜を形成する工程（１）、前記樹脂膜を、開口数０．０５〜０．２のレンズを介して縮小投影露光する工程（２）、および露光後の樹脂膜を現像する工程（３）、を有することを特徴とするレジストパターンの形成方法。
【請求項２】
前記樹脂膜の膜厚が、０．１〜１００μｍである請求項１に記載のレジストパターンの形成方法。
【請求項３】
前記露光光の波長が、３００〜５００ｎｍである請求項１または２のいずれか１項に記載のレジストパターンの形成方法。
【請求項４】
前記感光性樹脂組成物が、さらに、重合禁止剤（Ｅ）を含有する請求項１〜３のいずれか１項に記載のレジストパターンの形成方法。
【請求項５】
前記光ラジカル重合開始剤（Ｃ）が、ケト形オキシムエステル構造を有する光ラジカル重合開始剤（Ｃ１）である請求項１〜４のいずれか１項に記載のレジストパターンの形成方法。
【請求項６】
請求項１〜５のいずれか１項に記載のレジストパターン形成方法によって形成したレジストパターンをマスクにして金属膜を形成する工程（４）を有することを特徴とする、金属膜パターンの製造方法。
【発明の詳細な説明】
【技術分野】
【０００１】
本発明は、レジストパターンの形成方法、およびメッキ造形物の製造方法に関する。
【背景技術】
【０００２】
近年、携帯電話などの電子機器において、大規模集積回路（ＬＳＩ）の高集積化および多層化が急激に進んでいる。このため、ＬＳＩを電子機器に搭載するための基板への多ピン実装方法が必要とされ、例えば、テープオートメーテッドボンディング方式やフリップチップ方式によるベアチップ実装などが注目されている。前記方式においては、接続用端子であるバンプと呼ばれる突起電極をＬＳＩ上に高精度に配置することが必要とされている。
【０００３】
上記バンプなどの各種精密部品は、例えば、感光性樹脂組成物を加工物表面に塗布して樹脂膜を形成し、フォトリソグラフィー法により該樹脂膜をパターニングし、得られたレジストパターンをマスクとして、電解メッキなどにより金属膜を形成することにより製造される（特許文献１）。
【先行技術文献】
【特許文献】
【０００４】
【特許文献１】特開２００６−２８５０３５号公報
【発明の概要】
【発明が解決しようとする課題】
【０００５】
フォトリソグラフィー法において、高集積化および多層化に伴い、基板段差や傾斜が大きくなる傾向にある。そして、基板段差や傾斜が大きくなると、均一な感光性樹脂組成物の樹脂膜を形成できず、基板内で均一にレジストパターンを形成することが困難になってくる。
本発明は、基板内で微細かつ均一にレジストパターンを形成することが可能なレジストパターンの形成方法、つまり、焦点深度の深いレジストパターンの形成方法を提供することを目的とする。さらに、当該レジストパターンの形成方法を用いたメッキ造形物の製造方法を提供することを目的とする。
【課題を解決するための手段】
【０００６】
本発明は、以下の［１］〜［６］である。
［１］基板上に、アルカリ可溶性樹脂（Ａ）、１分子中に少なくとも１個のエチレン性不飽和二重結合を有する化合物（Ｂ）、光ラジカル重合開始剤（Ｃ）、および光吸収剤（Ｄ）（前記（Ｃ）成分を除く）を有する感光性樹脂組成物の樹脂膜を形成する工程（１）、前記樹脂膜を、開口数０．０５〜０．２のレンズを介して縮小投影露光する工程（２）、および露光後の樹脂膜を現像する工程（３）を有することを特徴とするレジストパターンの形成方法。
【０００７】
［２］前記樹脂膜の膜厚が、０．１〜１００μｍである前記［１］に記載のレジストパターンの形成方法。
【０００８】
［３］前記露光光の波長が、３００〜５００ｎｍである前記［１］または［２］のいずれかに記載のレジストパターンの形成方法。
【０００９】
［４］前記感光性樹脂組成物が、さらに、重合禁止剤（Ｅ）を含有する前記［１］〜［３］のいずれかに記載のレジストパターンの形成方法。
【００１０】
［５］前記光ラジカル重合開始剤（Ｃ）が、ケト形オキシムエステル構造を有する光ラジカル重合開始剤（Ｃ１）である前記［１］〜［４］のいずれかに記載のレジストパターンの形成方法。
【００１１】
［６］前記［１］〜［５］のいずれかに記載のレジストパターンをマスクにして金属膜を形成する工程（４）を有することを特徴とする、金属膜パターンの製造方法。
【発明の効果】
【００１２】
本発明のレジストパターンの形成方法によれば、焦点深度の深いレジストパターンを形成することができる。本発明の金属膜パターンの製造方法によれば、段差や傾斜が大きい基板上に、良好な金属膜パターンを製造することができる。
【図面の簡単な説明】
【００１３】
【図１】図１は、開口率が高い時のレジスト膜内の潜像強度分布と開口率が低い時のレジスト膜内の潜像強度分布の比較図を示す。
【発明を実施するための形態】
【００１４】
以下、発明を実施するための形態について好適態様も含めて説明する。
１．レジストパターンの形成方法
本発明のレジストパターンの形成方法は、基板上に、アルカリ可溶性樹脂（Ａ）、１分子中に少なくとも１個のエチレン性不飽和二重結合を有する化合物（Ｂ）（以下、「化合物（Ｂ）」ともいう）、光ラジカル重合開始剤（Ｃ）、および光吸収剤（Ｄ）（前記（Ｃ）成分を除く）を有する感光性樹脂組成物の樹脂膜を形成する工程（１）、前記樹脂膜を、開口数０．０５〜０．２のレンズを介して露光する工程（２）、および露光後の樹脂膜を現像する工程（３）を有することを特徴とする。
【００１５】
不均一な感光性樹脂組成物の樹脂膜に基板内で均一にレジストパターンを形成するには、露光プロセスにおける焦点深度を深く（または広く）することで可能となる。投影露光装置によるレジストパターンの解像度（Ｒ）と焦点深度（ＤＯＦ）は、下記数式（１）および（２）で示す、レイリーの式によって表すことができる。
【００１６】
（数１）
Ｒ＝ｋ１×λ／ＮＡ                  （１）
ＤＯＦ＝ｋ２×λ／（ＮＡ）２        （２）
【００１７】
数式（１）および（２）において、λは露光光の波長、ＮＡは露光装置の投影レンズの射出側の開口数、ｋ１およびｋ２は、定数であり、通常０．５〜０．７程度の値をとる。
【００１８】
この式より、ＮＡを小さくすると、焦点深度（ＤＯＦ）を深くすることができる。一方、開口率（ＮＡ）を小さくすると、解像度（Ｒ）が下がることになる。開口率（ＮＡ）を小さくすると解像度（Ｒ）が下がるのは、露光後の樹脂膜の潜像強度分布が図１のように、樹脂膜の露光部だけでなく未露光部にも光（漏れ光）が漏れることになるためである。本発明のレジストパターン形成方法では、樹脂膜中に、光吸収剤（Ｄ）を含有させることで、この漏れ光による光ラジカル重合開始剤の反応を抑えることができる。よって、本発明のレジストパターン形成方法では、焦点深度が深く、矩形のレジストパターンを形成することができたものと推定される。
【００１９】
１−１．工程（１）
工程（１）は、基板上に、アルカリ可溶性樹脂（Ａ）、１分子中に少なくとも１個のエチレン性不飽和二重結合を有する化合物（Ｂ）、光ラジカル重合開始剤（Ｃ）、および光吸収剤（Ｄ）（前記（Ｃ）成分を除く）を有する感光性樹脂組成物の樹脂膜を形成する工程である。
【００２０】
前記基板としては、樹脂膜を形成することができる基板であれば特に制限はなく、例えば半導体基板、ガラス基板、および樹脂基板、ならび前記基板の表面に各種金属膜などを設けて形成される基板を挙げることができる。基材の形状には特に制限はない。平板状であっても、平板に凹部を設けてなる形状であってもよい。凹部を備え、さらに表面に銅膜を有する基材の場合、シリコン貫通電極（ＴＳＶ）構造のように、凹部状であってもよい。
【００２１】
樹脂膜は、感光性樹脂組成物を、例えば、スプレー法、ロールコート法、スピンコート法、スリットダイ塗布法、バー塗布法、およびインクジェット法などの塗布方法により塗膜を形成し、必要に応じて前記塗膜を加熱乾燥することで形成することができる。これら塗布方法の中でも均一な樹脂膜を形成できることから、スピンコート法が好ましい。スピンコート法の場合、回転速度は通常は６００〜３０００ｒｐｍ、好ましくは８００〜２０００ｒｐｍであり、回転時間は通常は１〜３００秒間、好ましくは５〜２００秒間である。前記加熱乾燥の条件は、通常、５０〜２５０℃で１〜３０分間程度である。
【００２２】
樹脂膜は、感光性樹脂組成物の塗膜を積層して形成することもできる。例えば、基板上に感光性樹脂組成物の塗膜を形成、加熱乾燥し、次いで、前記塗膜上に感光性樹脂組成物の塗膜を形成、加熱乾燥して樹脂膜を形成する方法が挙げられる。
【００２３】
前記樹脂膜の膜厚は通常、０．１〜１００μｍ、好ましくは１〜３０μｍ、より好ましくは２〜２０μｍである。メッキ造形物を製造する場合、樹脂膜の膜厚は前記範囲で用いるのが好ましい。
感光性樹脂組成物の詳細は後述する。
【００２４】
１−２．工程（２）
工程（２）は、工程（１）で形成した前記樹脂膜を、開口数０．０５〜０．２のレンズを介して露光（縮小投影露光）する工程である。なお、開口数は、露光装置の投影レンズの射出側の開口数を示す。
本発明のレジストパターン形成方法において、開口数は、好ましくは０．１〜０．２、より好ましくは０.１４〜０．１８である。
【００２５】
露光光の光線波長は、通常、３００〜５００ｎｍである。レイリーの式によると、光線波長が短い程、焦点深度も解像度も上げられるが、光線波長が短いと厚膜の樹脂膜を樹脂膜の基板に近い側まで透過することができない。よって、厚膜で、焦点深度の深いレジストパターンを形成するためには、露光光の光線波長は上記の範囲が好ましい。
【００２６】
露光において、露光装置の照明系はどのような形態を用いてもよい。照明系としては、例えば、２光束系、および４光束系が挙げられる。また、通常、露光は大気中で行う。
【００２７】
樹脂膜中の化合物（Ｂ）のラジカル重合反応を促進するために、露光後の樹脂膜を加熱することもできる。加熱条件は、通常８０〜１５０℃、好ましくは９０〜１２０℃で、９０〜３００秒間である。
【００２８】
以上のように、工程（１）で形成した前記樹脂膜を開口数０．０５〜０．２のレンズを介して露光することにより、前記樹脂膜には、矩形の潜像を生じさせることができる。
【００２９】
１−３．工程（３）
工程（３）は、露光後の樹脂膜を現像する工程である。すなわち、現像により樹脂膜に生じた潜像を残存させ、それ以外を除去することで所望のレジストパターンを形成する。
現像は、例えば、露光後の樹脂膜にアルカリ性の水溶液等の現像液を接触することにより行われる。
【００３０】
前記現像液としては、例えば、水酸化ナトリウム、水酸化カリウム、炭酸ナトリウム、ケイ酸ナトリウム、メタケイ酸ナトリウム、アンモニア水、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド、テトラエチルアンモニウムハイドロオキサイド、ピロール、ピペリジン、１，８−ジアザビシクロ［５．４．０］−７−ウンデセン、および１，５−ジアザビシクロ［４．３．０］−５−ノナンの水溶液を使用することができる。また、前記水溶液にメタノール、エタノールなどの水溶性有機溶媒や界面活性剤を適当量添加した水溶液を現像液として使用することもできる。
【００３１】
現像時間は、組成物中の各成分の種類、配合割合、塗膜の厚さなどによって異なるが、通常３０〜６００秒間である。現像方法は液盛り法、ディッピング法、パドル法、スプレー法、シャワー現像法などが挙げられる。
【００３２】
現像後、必要に応じてさらに、追加の露光（以下「後露光」という。）や加熱を行うことができる。
前記後露光の露光量は、高圧水銀灯使用の場合、通常、１００〜２０００ｍＪ／ｃｍ２である。前記加熱の加熱条件は、ホットプレートで行う場合、通常、６０〜１００℃で、５〜３０分間、オーブンで行う場合、通常、６０〜１００℃で、５〜６０分間である。
【００３３】
現像後、レジストパターンを流水等により洗浄してもよい。その後、エアーガン、ホットプレート、およびオーブン等で乾燥させてもよい。
【００３４】
レジストパターンの形状はどのような形状であってもよく、ラインアンドスペースパターン、ホールパターン、およびスペースパターン、ならびにこれらの組み合わせ等が挙げられる。
【００３５】
２．金属膜パターンの製造方法
本発明の金属膜パターンの製造方法は、前記レジストパターン形成方法によって形成したレジストパターンをマスクにして金属膜を形成する工程（４）を有することを特徴とする。
【００３６】
２−１．工程（４）
工程（４）は、前記レジストパターン形成方法によって形成したレジストパターンをマスクにして金属膜パターンを形成する工程である。
【００３７】
レジストパターンをマスクにして金属膜を形成するとは、基板上においてレジストパターンのない場所に、例えば、レジストパターンのよって形成された基板上の開口部に金属膜を形成することを示す。
【００３８】
前記開口部に金属膜を形成する方法としては、メッキ法、特開平０６−０５５２６０号公報、および特開２００７−２９４９５４号公報等に記載のように溶融したはんだを射出成形できるノズルを用いて前記開口部にはんだを流し込む方法、ならびにＷＯ１３／０７３３３１号公報に記載のように金属塩を含有する組成物を前記開口部に充填する方法等が挙げられる。これらの中でもメッキ法が好ましい。
【００３９】
前記開口部に金属膜を形成した後、水酸化テトラメチルアンモニウムを含む溶液などのレジスト剥離液によりレジストパターンを剥離することができる。
【００４０】
本発明の金属膜パターンの製造方法によって、形成された金属膜パターンは、例えば、半導体素子の配線や、半導体素子間を電気的に接続する端子として使用できる。
【００４１】
３．感光性樹脂組成物
前記感光性樹脂組成物は、アルカリ可溶性樹脂（Ａ）、１分子中に少なくとも１個のエチレン性不飽和二重結合を有する化合物（Ｂ）、光ラジカル重合開始剤（Ｃ）、および光吸収剤（Ｄ）（前記（Ｃ）成分を除く）を含有する。さらに、重合禁止剤（Ｅ）、およびその他成分を含有することができる。
【００４２】
３−１．アルカリ可溶性樹脂（Ａ）
アルカリ可溶性樹脂（Ａ）は、アルカリ性の現像液に溶解する性質を有する樹脂である。例えば、特開２００８−２７６１９４号公報、特開２００３−２４１３７２号公報、特表２００９−５３１７３０号公報、ＷＯ２０１０／００１６９１号公報、特開２０１１−１２３２２５号公報、特開２００９−２２２９２３号公報、および特開２００６−２４３１６１号公報等に記載のアルカリ可溶性樹脂が挙げられる。アルカリ可溶性樹脂（Ａ）のゲルパーミエーションクロマトグラフィーにより測定されたポリスチレン換算の重量平均分子量（Ｍｗ）は、通常、１，０００〜１００，０００、好ましくは２，０００〜５０，０００、より好ましくは３，０００〜２０，０００である。
アルカリ可溶性樹脂（Ａ）は１種単独で用いてもよく、２種以上を併用してもよい。
【００４３】
アルカリ可溶性樹脂（Ａ）は、レジストパターンのメッキ液耐性が向上することから、フェノール性水酸基を有するアルカリ可溶性樹脂が好ましい。前記フェノール性水酸基を有するアルカリ可溶性樹脂としては、下記式（１）で表される構造単位（以下「構造単位（１）」ともいう）を有するアルカリ可溶性樹脂（Ａ１）が好ましい。
【００４４】
【化１】
2017078836.tif 000002
式（１）中、Ｒ１は水素原子または炭素数１〜４のアルキル基を示す。
【００４５】
アルカリ可溶性樹脂（Ａ）に前記アルカリ可溶性樹脂（Ａ１）を用いることで、メッキする工程（４）において膨潤しにくいレジストパターンを得ることができる。その結果、基材からのレジストパターンの浮きや剥れが発生しないため、メッキを長時間実施した場合であってもメッキ液が基材とレジストパターンとの界面にしみ出すことを防ぐことができる。また、アルカリ可溶性樹脂（Ａ）に前記アルカリ可溶性樹脂（Ａ１）を用いることで、感光性樹脂組成物の解像性を良好にすることもできる。
【００４６】
前記アルカリ可溶性樹脂（Ａ１）中の構造単位（１）の含有量は、通常は１〜４０質量％、好ましくは１０〜３０質量％の範囲にある。構造単位（１）の含有量が前記範囲にある、すなわち構造単位（１）を導く単量体をこのような量で用いることにより、前記アルカリ可溶性樹脂（Ａ１）の分子量を十分に上げることができる。また、メッキ工程において膨潤しにくいレジストパターンを得ることができる。
【００４７】
前記アルカリ可溶性樹脂（Ａ１）は、例えば、ｏ−ヒドロキシスチレン、ｍ−ヒドロキシスチレン、ｐ−ヒドロキシスチレン、ｐ−イソプロペニルフェノールなどの水酸基含有芳香族ビニル化合物（以下、「単量体（１）」ともいう）を原料モノマーの一部に用いて重合することにより得ることができる。前記単量体（１）は１種単独で用いてもよく、２種以上を併用してもよい。
【００４８】
前記アルカリ可溶性樹脂（Ａ１）は、さらに、前記単量体（１）と共重合可能なその他の単量体（以下、「単量体（２）」ともいう）から誘導される構造単位を有してもよい。
【００４９】
前記単量体（２）としては、例えば、スチレン、α−メチルスチレン、ｐ−メチルスチレン、ｐ−メトキシスチレンなどの芳香族ビニル化合物；Ｎ−ビニルピロリドン、Ｎ−ビニルカプロラクタムなどのヘテロ原子含有脂環式ビニル化合物；フェノキシジエチレングリコール（メタ）アクリレート、フェノキシトリエチレングリコール（メタ）アクリレート、フェノキシテトラエチレングリコール（メタ）アクリレート、フェノキシポリエチレングリコール（メタ）アクリレート、フェノキシジプロピレングリコール（メタ）アクリレート、フェノキシトリプロピレングリコール（メタ）アクリレート、フェノキシテトラプロピレングリコール（メタ）アクリレート、ラウロキシジエチレングリコール（メタ）アクリレート、ラウロキシトリエチレングリコール（メタ）アクリレート、ラウロキシテトラエチレングリコール（メタ）アクリレート、ラウロキシジプロピレングリコール（メタ）アクリレート、ラウロキシトリプロピレングリコール（メタ）アクリレート、ラウロキシテトラプロピレングリコール（メタ）アクリレートなどのグリコール構造を有する（メタ）アクリル酸誘導体類；アクリロニトリル、メタクリロニトリルなどのシアノ基含有ビニル化合物；１，３−ブタジエン、イソプレンなどの共役ジオレフィン類；アクリル酸、メタクリル酸などのカルボキシル基含有ビニル化合物；メチル（メタ）アクリレート、エチル（メタ）アクリレート、ｎ−プロピル（メタ）アクリレート、ｎ−ブチル（メタ）アクリレート、２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート、グリセロールモノ（メタ）アクリレート、フェニル（メタ）アクリレート、ベンジル（メタ）アクリレート、シクロヘキシル（メタ）アクリレート、イソボルニル（メタ）アクリレート、トリシクロデカニル（メタ）アクリレートなどの（メタ）アクリル酸エステル類；ｐ−ヒドロキシフェニル（メタ）アクリルアミドなどが挙げられる。前記単量体（２）は１種単独で用いてもよく、２種以上を併用してもよい。
【００５０】
前記単量体（２）としては、スチレン、アクリル酸、メタクリル酸、メチル（メタ）アクリレート、エチル（メタ）アクリレート、ｎ−ブチル（メタ）アクリレート、トリシクロデカニル（メタ）アクリレート、ベンジル（メタ）アクリレート、イソボルニル（メタ）アクリレート、およびｐ−ヒドロキシフェニル（メタ）アクリルアミドが好ましい。
【００５１】
前記アルカリ可溶性樹脂（Ａ１）は、前記単量体（１）および前記単量体（２）をラジカル重合することによって製造することができる。前記ラジカル重合方法としては、例えば、乳化重合法、懸濁重合法、溶液重合法、および塊状重合法が挙げられる。
【００５２】
３−２．化合物（Ｂ）
化合物（Ｂ）は、露光により光ラジカル重合開始剤（Ｃ）から発生するラジカル活性種によりラジカル重合反応する成分であり、１分子中に少なくとも１個のエチレン性不飽和二重結合を有する。
【００５３】
化合物（Ｂ）としては、（メタ）アクリロイル基を有する（メタ）アクリレート化合物、ビニル基を有する化合物が好ましい。前記（メタ）アクリレート化合物は、単官能性（メタ）アクリレート化合物と多官能性（メタ）アクリレート化合物とに分類されるが、いずれの化合物であってもよい。
【００５４】
上記単官能性（メタ）アクリレート化合物としては、例えば、２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔｅｒｔ−ブチル（メタ）アクリレート、ペンチル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシルアミル（メタ）アクリレート、ラウリル（メタ）アクリレート、オクタデシル（メタ）アクリレート、ステアリル（メタ）アクリレート、テトラヒドロフルフリル（メタ）アクリレート、ベンジル（メタ）アクリレート、フェノキシエチル（メタ）アクリレート、エトキシエチル（メタ）アクリレート、ブトキシエチル（メタ）アクリレート、グリセロール（メタ）アクリレート、エチレングリコールモノメチルエーテル（メタ）アクリレート、エチレングリコールモノエチルエーテル（メタ）アクリレート、ポリエチレングリコールモノ（メタ）アクリレート、ポリプロピレングリコールモノ（メタ）アクリレート、メトキシエチレングリコール（メタ）アクリレート、エトキシジエチレングリコール（メタ）アクリレート、メトキシポリエチレングリコール（メタ）アクリレート、メトキシポリプロピレングリコール（メタ）アクリレート、フェノキシポリエチレングリコール（メタ）アクリレート、フェノキシポリプロピレングリコール（メタ）アクリレート、トリシクロ〔５．２．１．０２，６〕デカジエニル（メタ）アクリレート、トリシクロ〔５．２．１．０２，６〕デカニル（メタ）アクリレート、トリシクロ〔５．２．１．０２，６〕デセニル（メタ）アクリレート、イソボルニル（メタ）アクリレート、ボルニル（メタ）アクリレート、シクロヘキシル（メタ）アクリレート、アクリル酸アミド、メタクリル酸アミド、ジアセトン（メタ）アクリルアミド、イソブトキシメチル（メタ）アクリルアミド、Ｎ，Ｎ−ジメチル（メタ）アクリルアミド、ｔｅｒｔ−オクチル（メタ）アクリルアミド、ジメチルアミノエチル（メタ）アクリレート、ジエチルアミノエチル（メタ）アクリレート、７−アミノ−３，７−ジメチルオクチル（メタ）アクリレートが挙げられる。
【００５５】
上記多官能性（メタ）アクリレート化合物としては、例えば、トリメチロールプロパンジ（メタ）アクリレート、トリメチロールプロパントリ（メタ）アクリレート、トリメチロールプロパンＰＯ（propylene oxide）変性トリ（メタ）アクリレート、テトラメチロールプロパンテトラ（メタ）アクリレート、エチレングリコールジ（メタ）アクリレート、テトラエチレングリコールジ（メタ）アクリレート、ポリエチレングリコールジ（メタ）アクリレート、１，４−ブタンジオールジ（メタ）アクリレート、１，６−ヘキサンジオールジ（メタ）アクリレート、プロピレングリコールジ（メタ）アクリレート、ブチレングリコールジ（メタ）アクリレート、ネオペンチルグリコールジ（メタ）アクリレート、トリス（２−ヒドロキシエチル）イソシアヌレートジ（メタ）アクリレート、トリス（２−ヒドロキシエチル）イソシアヌレートトリ（メタ）アクリレート、トリシクロデカンジメタノールジ（メタ）アクリレート、ビスフェノールＡのジグリシジルエーテルに（メタ）アクリル酸を付加させたエポキシ（メタ）アクリレート、ビスフェノールＡジ（メタ）アクリロイルオキシエチルエーテル、ビスフェノールＡジ（メタ）アクリロイルオキシメチルエチルエーテル、ビスフェノールＡジ（メタ）アクリロイルオキシエチルオキシエチルエーテル、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ポリエステル（メタ）アクリレート（三官能以上）が挙げられる。
【００５６】
化合物（Ｂ）としては、例えば、アロニックスＭ−２１０、同Ｍ−３０９、同Ｍ−３１０、同Ｍ−３２０、同Ｍ−４００、同Ｍ−７１００、同Ｍ−８０３０、同Ｍ−８０６０、同Ｍ−８１００、同Ｍ−９０５０、同Ｍ−２４０、同Ｍ−２４５、同Ｍ−６１００、同Ｍ−６２００、同Ｍ−６２５０、同Ｍ−６３００、同Ｍ−６４００、同Ｍ−６５００（以上、東亞合成（株）製）、ＫＡＹＡＲＡＤ Ｒ−５５１、同Ｒ−７１２、同ＴＭＰＴＡ、同ＨＤＤＡ、同ＴＰＧＤＡ、同ＰＥＧ４００ＤＡ、同ＭＡＮＤＡ、同ＨＸ−２２０、同ＨＸ−６２０、同Ｒ−６０４、同ＤＰＣＡ−２０、ＤＰＣＡ−３０、同ＤＰＣＡ−６０、同ＤＰＣＡ−１２０（以上、日本化薬（株）製）、ビスコート＃２９５、同３００、同２６０、同３１２、同３３５ＨＰ、同３６０、同ＧＰＴ、同３ＰＡ、同４００（以上、大阪有機化学工業（株）製）のような市販品を用いることもできる。
【００５７】
感光性樹脂組成物中に含まれる化合物（Ｂ）の使用量は、アルカリ可溶性樹脂（Ａ）１００質量部に対して、通常、１０〜１００質量部、好ましくは２０〜８０質量部である。前記範囲にあると、化合物（Ｂ）とアルカリ可溶性樹脂（Ａ）との相溶性が優れ、感光性樹脂組成物の保存安定性が向上する。また、感光性樹脂組成物の感度が向上する。
化合物（Ｂ）は１種単独で用いてもよく、２種以上を併用してもよい。
【００５８】
３−３．光ラジカル重合開始剤（Ｃ）
光ラジカル重合開始剤（Ｃ）は、光の照射によりラジカル活性種を発生し、化合物（Ｂ）のラジカル重合反応を開始させる化合物である。
【００５９】
光ラジカル重合開始剤（Ｃ）としては、特開２００８−２７６１９４号公報、特開２００３−２４１３７２号公報、特表２００９−５１９９９１号公報、特表２００９−５３１７３０号公報、ＷＯ２０１０／００１６９１号公報、および特開２０１１−１３２２１５号公報等に記載の光ラジカル重合開始剤が挙げられる。
【００６０】
より詳しくは、例えば、アシルホスフィンオキサイド化合物、アルキルフェノン化合物、トリアジン化合物、オキシムエステル化合物（ケト形オキシムエステル構造を有する光ラジカル重合開始剤（Ｃ１））、ベンゾイン化合物、およびベンゾフェノン化合物等が挙げられる。これらの中でも、ケト形オキシムエステル構造を有する光ラジカル重合開始剤（Ｃ１）が好ましい。
【００６１】
本発明のレジストパターンの形成方法では、開口数が低いため、露光後の樹脂膜の露光部の潜像強度も小さくなる。このため、露光部では少量の光量で効率よくラジカル活性種を発生させることができる前記光ラジカル重合開始剤（Ｃ１）が好ましい。前記光ラジカル重合開始剤（Ｃ１）を用いることで、感度に優れ、矩形のレジストパターンを形成することができる。
【００６２】
前記アルキルフェノン化合物としては、ジエトキシアセトフェノン、２−ヒドロキシ−２−メチル−１−フェニルプロパン−１−オン、ベンジルジメチルケタール、２−ヒドロキシ−１−〔４−（２−ヒドロキシエトキシ）フェニル〕−２−メチルプロパン−１−オン、２−メチル−１−（４−メチルチオフェニル）−２−モルホリノプロパン−１−オン、２−ベンジル−２−ジメチルアミノ−１−（４−モルホリノフェニル）ブタン−１−オン、２−メチル−１−［４−（メチルチオ）フェニル］−２−モルフォリノプロパン−１−オン、２−（２−メチルベンジル）−２−ジメチルアミノ−１−（４−モルホリノフェニル） ブタノン、２−（３−メチルベンジル）−２−ジメチルアミノ−１−（４−モルホリノフェニル）ブタノン、２−（４−メチルベンジル）−２−ジメチルアミノ−１−（４−モルホリノフェニル）ブタノン、２−（２−エチルベンジル）−２−ジメチルアミノ−１−（４−モルホリノフェニル）ブタノン、２−（２−プロピルベンジル）−２−ジメチルアミノ−１−（４−モルホリノフェニル）ブタノン、および２−（２−ブチルベンジル）−２−ジメチルアミノ−１−（４−モルホリノフェニル）ブタノン等が挙げられる。
【００６３】
前記アシルホスフィンオキサイド化合物としては、２，４，６−トリメチルベンゾイルジフェニルホスフィンオキサイド等が挙げられる。
前記トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４− メトキシスチリル)−１，３，５−トリアジン、２，４−ビス（トリクロロメチル）−６− 〔２−（５−メチルフラン−２−イル）エテニル〕−１，３，５−トリアジン、２，４−ビス（ トリクロロメチル）−６−〔２−（フラン−２−イル）エテニル〕−１，３，５− トリアジン、２，４−ビス（トリクロロメチル）−６−〔２−（４−ジエチルアミノ−２−メチルフェニル）エテニル〕−１，３，５−トリアジン、および２，４−ビス（トリクロロメチル）−６−〔２−（３，４−ジメトキシフェニル）エテニル〕−１，３，５−トリアジン等が挙げられる。
【００６４】
前記ベンゾイン化合物しては、ベンゾイン、ベンゾインメチルエーテル、ベンゾインエチルエーテル、ベンゾインイソプロピルエーテル、およびベンゾインイソブチルエーテル等が挙げられる。
【００６５】
前記ベンゾフェノン化合物としては、ベンゾフェノン、ｏ−ベンゾイル安息香酸メチル、４−フェニルベンゾフェノン、４−ベンゾイル−４’−メチルジフェニルサルファイド、３，３’，４，４’−ビス（ジエチルアミノ）ベンゾフェノン、４，４’−テトラ（ｔｅｒｔ−ブチルパーオキシカルボニル）ベンゾフェノン、および２，４，６−トリメチルベンゾフェノン等が挙げられる。
【００６６】
前記ケト形オキシムエステル構造を有する光ラジカル重合開始剤（Ｃ１）としては、例えば、ＷＯ２０１０／１４６８８３号公報、特開２０１１−１３２２１５号公報、特表２００８−５０６７４９号公報、特表２００９−５１９９０４、および特表２００９−５１９９９１号公報に記載光ラジカル重合開始剤が挙げられる。
【００６７】
前記ケト形オキシムエステル構造を有する光ラジカル重合開始剤（Ｃ１）の具体例としては、Ｎ−ベンゾイルオキシ−１−（４−フェニルスルファニルフェニル）ブタン−１−オン−２−イミン、Ｎ−エトキシカルボニルオキシ− １−フェニルプロパン−１−オン−２−イミン、Ｎ−ベンゾイルオキシ−１−（４−フェニルスルファニルフェニル）オクタン−１−オン−２−イミン、Ｎ−アセトキシ−１− ［９ −エチル−６−（２−メチルベンゾイル）−９Ｈ−カルバゾール−３−イル］エタン−１−イミン、およびＮ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミンが挙げられる。
前記、ケト型オキシムエステル構造としては、下記式（２）で表わされる構造が好ましい。
【００６８】
【化２】
2017078836.tif 000003
前記式（２）の左端の炭素原子には２つの有機基が結合する。前記有機基としては、例えば、アルキル基、ならびにフェニルカルバゾール基、およびフェニルチオベンゾイル基等のアリール基を有する基が挙げられる。
【００６９】
ケト形オキシムエステル構造を有する光ラジカル重合開始剤（Ｃ１）が、前記式（２）で表わされる構造を有すると、感光性樹脂組成物の感度が向上する。
【００７０】
感光性樹脂組成物中に含まれる光ラジカル重合開始剤（Ｃ）の含有量は、アルカリ可溶性樹脂（Ａ）１００質量部に対して、通常、０．１〜２０質量部、好ましくは０．２〜１５質量部、より好ましくは０．４〜１０質量部である。光ラジカル重合開始剤（Ｃ）の含有量が前記範囲にあると、樹脂膜の表層部のみならず低層部をも十分に硬化させ、所望の高精度なパターンを得ることが容易になる。
光ラジカル重合開始剤（Ｃ）は１種単独で用いてもよく、２種以上を併用してもよい。
【００７１】
３−４．光吸収剤（Ｄ）
光吸収剤（Ｄ）は、露光光に対応する波長を有する光を吸収する化合物である。光吸収剤（Ｄ）により、漏れ光を吸収し、矩形で解像性に優れたレジストパターンを形成することができる。
【００７２】
光吸収剤（Ｄ）としては、有機系光吸収剤と酸化亜鉛や酸化チタン等の無機系光吸収剤が挙げられ、これらの中でも有機系光吸収剤が好ましい。
【００７３】
前記有機系光吸収剤としては、例えば、クルクミン系光吸収剤、アゾ系光吸収剤、アミノケトン系光吸収剤、キサンテン系光吸収剤、キノリン系光吸収剤、アミノケトン系光吸収剤、アントラキノン系光吸収剤、ベンゾフェノン系光吸収剤、ジフェニルシアノアクリレート系光吸収剤、トリアジン系光吸収剤、ｐ−アミノ安息香酸系光吸収剤、およびビイミダゾール系光吸収剤を挙げることができる。これらの中でも吸光度およびその他成分との親和性の点から、ビイミダゾール系光吸収剤が好ましい。
【００７４】
前記ビイミダゾール系光吸収剤としては、２，２'−ビス（２，４−ジクロロフェニル）−４，５，４'，５'−テトラフェニル−１，２'−ビイミダゾール、２，２'−ビス（２−クロロフェニル）−４，５，４'，５'−テトラフェニル−１，２'−ビイミダゾール、２，２'−ビス（２，４−ジクロロフェニル）−４，５，４'，５'−テトラフェニル−１，２'−ビイミダゾール、２，２'−ビス（２，４−ジメチルフェニル）−４，５，４'，５'−テトラフェニル−１，２'−ビイミダゾール、２，２'−ビス（２−メチルフェニル）−４，５，４'，５'−テトラフェニル−１，２'−ビイミダゾール、および２，２'−ジフェニル−４，５，４'，５'−テトラフェニル−１，２'−ビイミダゾールなどが挙げられる。
【００７５】
感光性樹脂組成物中に含まれる光吸収剤（Ｄ）の含有量は、アルカリ可溶性樹脂（Ａ）１００質量部に対して、通常、０．０１〜５質量部、好ましくは０．０１〜３.０質量部、より好ましくは０．５〜２．０質量部である。光吸収剤（Ｄ）の含有量が前記範囲にあると、焦点深度の深いレジストパターンを形成できる。
光吸収剤（Ｄ）は１種単独で用いてもよく、２種以上を併用してもよい。
【００７６】
３−５．重合禁止剤（Ｅ）
感光性樹脂組成物は、必要に応じて、重合禁止剤（Ｅ）を含有することができる。重合禁止剤（Ｅ）を含有することで、光吸収剤（Ｃ）から発生したラジカル活性種の樹脂膜中での拡散を抑制することができるため、感光性樹脂組成物の解像性を向上させることができる。
【００７７】
重合禁止剤（Ｅ）としては、例えば、ヒドロキノン、１，４−ジヒドロキシナフタレン、２，５−ジ−ｔｅｒｔ−ブチルヒドロキノン、メチルヒドロキノン、ピロガロール、メチレンブルー、ｔｅｒｔ−ブチルカテコール、モノベンジルエーテル、アミルキノン、アミロキシヒドロキノン、フェノール、ｎ−ブチルフェノール、ｐ−メトキシフェノール、ヒドロキノンモノプロピルエーテル、４，４'−（１−メチルエチリデン）ビス（２−メチルフェノール）、４，４'−（１−メチルエチリデン）ビス（２，６−ジメチルフェノール）、４，４'−［１−〔４−（１−（４−ヒドロキシフェニル）−１−メチルエチル）フェニル〕エチリデン］ビスフェノール、４，４'，４"−エチリデントリス（２−メチルフェノール）、４，４'，４"−エチリデントリスフェノール、１，１，３−トリス（２，５−ジメチル−４−ヒドロキシフェニル）−３−フェニルプロパンが挙げられる。
これらのなかでも、ヒドロキノン、１，４−ジヒドロキシナフタレン、２，５−ジ−ｔｅｒｔ−ブチルヒドロキノン、およびメチルヒドロキノンが活性種の補足能が高く、昇華しにくいことから好ましい。
【００７８】
感光性樹脂組成物中に含まれる重合禁止剤（Ｅ）の含有量は、光ラジカル重合開始剤（Ｃ）の含有量（質量）が化合物（Ｄ）の含有量（質量）の０．５〜５倍、好ましくは０．５５〜４．５倍、より好ましくは０．６〜４倍になる量である。重合禁止剤（Ｅ）の含有量が前記範囲内であると、前述の重合禁止剤（Ｅ）の機能が十分に発現され、解像度に優れたレジストパターンの形成が可能となる。
重合禁止剤（Ｅ）は１種単独で用いてもよく、２種以上を併用してもよい。
【００７９】
３−６．その他の成分
感光性樹脂組成物は、必要に応じて、溶剤、界面活性剤、樹脂膜と基板の接着性を改良するための接着助剤、感度を上げるための増感剤、樹脂膜の強度を改良するための無機フィラー等のその他成分することができる。
【００８０】
前記溶剤は、感光性樹脂組成物の取り扱い性を向上させたり、粘度を調節したり、保存安定性を向上する目的で用いられる。
【００８１】
前記溶剤としては、例えば、メタノール、エタノール、プロピレングリコールなどのアルコール類；テトラヒドロフラン、ジオキサンなどの環状エーテル類；エチレングリコール、プロピレングリコールなどのグリコール類；エチレングリコールモノメチルエーテル、プロピレングリコールモノメチルエーテル、プロピレングリコールモノエチルエーテルなどのアルキレングリコールモノアルキルエーテル類；エチレングリコールモノメチルエーテルアセテート、プロピレングリコールモノメチルエーテルアセテート、プロピレングリコールモノエチルエーテルアセテートなどのアルキレングリコールモノアルキルエーテルアセテート類；トルエン、キシレンなどの芳香族炭化水素類；アセトン、メチルエチルケトン、メチルイソブチルケトン、シクロヘキサノン、４−ヒドロキシ−４−メチル−２−ペンタノンなどのケトン類；酢酸エチル、酢酸ブチル、エトキシ酢酸エチル、ヒドロキシ酢酸エチル、２−ヒドロキシプロピオン酸エチル、２−ヒドロキシ−２−メチルプロピオン酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル、乳酸エチルなどのエステル類；Ｎ−メチルホルムアミド、Ｎ，Ｎ−ジメチルホルムアミド、Ｎ−メチルホルムアニリド、Ｎ−メチルアセトアミド、Ｎ，Ｎ−ジメチルアセトアミド、Ｎ−メチルピロリドン、ジメチルスルホキシド、ベンジルエチルエーテル、ジヘキシルエーテル、アセトニルアセトン、イソホロン、カプロン酸、カプリル酸、１−オクタノール、１−ノナノール、ベンジルアルコール、酢酸ベンジル、安息香酸エチル、シュウ酸ジエチル、γ−ブチロラクトン、炭酸エチレン、炭酸プロピレン、フェニルセロソルブアセテートが挙げられる。
【００８２】
感光性樹脂組成物中に含まれる溶媒の含有量は、膜厚１〜４００μｍの樹脂膜を形成する場合、アルカリ可溶性樹脂（Ａ）１００質量部に対して、通常、１〜５００質量部である。
溶剤は１種単独で用いてもよく、２種以上を併用してもよい。
【００８３】
３−７．感光性樹脂組成物の製造
感光性樹脂組成物は、各成分を均一に混合することにより製造することができる。また、ゴミを取り除くために、各成分を均一に混合した後、得られた混合物をフィルター等で濾過しても良い。
【実施例】
【００８４】
以下、本発明を実施例に基づいてさらに具体的に説明するが、本発明はこれら実施例に限定されない。以下の実施例等の記載において、特に言及しない限り、「部」は「質量部」の意味で用いる。
【００８５】
樹脂の重量平均分子量（Ｍｗ）は、東ソー（株）製のＧＰＣカラム（Ｇ２０００ＨＸＬ  ２本、Ｇ３０００ＨＸＬ  １本、Ｇ４０００ＨＸＬ  １本）を使用し、ポリスチレン換算で、測定装置「ＨＬＣ−８２２０−ＧＰＣ」（東ソー（株）製）を用いて測定した。
【００８６】
１．感光性樹脂組成物の製造
[合成例１］アルカリ可溶性樹脂（Ａ−１）の合成
窒素置換したドライアイス／メタノール還流器の付いたフラスコ中に、重合開始剤として２，２'−アゾビスイソブチロニトリル５．０ｇ、および重合溶媒としてジエチレングリコールエチルメチルエーテル９０ｇを仕込み、攪拌した。
得られた溶液に、メタクリル酸１１ｇ、ｐ−イソプロペニルフェノール１５ｇ、トリシクロ〔５．２．１．０２，６〕デカニルメタクリレート１５ｇ、イソボルニルアクリレート３９ｇ、およびフェノキシポリエチレングリコールアクリレート２０ｇを仕込み、攪拌を開始し、８０℃まで昇温した。その後、８０℃で６時間加熱した。
加熱終了後、反応生成物を多量のシクロヘキサン中に滴下して凝固させた。この凝固物を水洗し、該凝固物を凝固物と同質量のテトラヒドロフランに再溶解した後、得られた溶液を多量のシクロヘキサン中に滴下して再度凝固させた。この再溶解および凝固作業を計３回行った後、得られた凝固物を４０℃で４８時間真空乾燥し、アルカリ可溶性樹脂（Ａ−１）を得た。アルカリ可溶性樹脂（Ａ−１）のＭｗは１０，０００であった。
【００８７】
［製造例１〜４］感光性樹脂脂組成物１〜４の製造
下記表１に示す成分を均一に混合し、孔径１０μｍのカプセルフィルターでろ過して、感光性樹脂組成物１〜４を製造した。表１中の各成分の詳細は以下の通りである。
【００８８】
【表１】
2017078836.tif 000004
【００８９】
Ａ−１：合成例１で製造したアルカリ可溶性樹脂（Ａ−１）。
Ｂ−１：ポリエステルアクリレート（商品名「アロニックスＭ−８０６０」、東亞合成（株）製）。
Ｃ−１：エタノン，１−［９−エチル−６−（２−メチルベンゾイル）−９Ｈ−カルバゾール−３−イル］−，１−（Ｏ−アセチルオキシム）
Ｃ−２：ジフェニル（２，４，６−トリメチルベンゾイル）ホスフィンオキシド
Ｄ−１：４，４’−ビス（ジエチルアミノ）ベンゾフェノン
Ｄ−２：１，４−ナフトキノン
Ｅ−１：２，５−ジ−ｔｅｒｔ−ブチルヒドロキノン
Ｆ−１：プロピレングリコールモノメチルエーテルアセテート
Ｆ−２：フッ素系界面活性剤（商品名「フタージェントＦＴＸ−２１８」
【００９０】
２．レジストパターンの形成
［実施例１］
シリコン板上に銅スパッタ膜を備えてなる基板にスピンコーターを用いて、感光性樹脂組成物１を塗布した後、ホットプレート上で、９０℃で５分間加熱して、厚さ５μｍの樹脂膜を形成した。次いで、ステッパー（Ｕｌｔｒａｔｅｃｋ社製、型式「ＡＰ３００」、波長＝３６５ｎｍ、σ＝１、ＮＡ=０．１６）を用い、線幅２μｍ、ピッチ４μｍのパターン形成用のレチクルを介して、露光量および焦点を変えながら、縮小投影露光した。露光後の樹脂膜を、２．３８質量％のテトラメチルアンモニウムハイドロオキサイド水溶液に、３０秒間接触させ、流水洗浄し、乾燥して、レジストパターンを形成した。レジストパターンのサイズや形状を電子顕微鏡にて観察した。形成したレジストパターンにおいて、線幅２μｍのレジストパターンを形成した露光量を最適露光量とする。
【００９１】
焦点深度は、以下の基準にて評価した。評価結果を表２に示す。
Ａ：前記最適露光量にて、焦点を＋／−５μｍずらしても、線幅２μｍのレジストパターンが形成されている場合。
Ｂ：前記最適露光量にて、焦点を＋／−５μｍずらすと、線幅２μｍのレジストパターンが形成されていなかった場合。
【００９２】
［実施例２〜４、比較例１］
実施例１において、感光性樹脂組成物１の代わりに表２に示す感光性樹脂組成物を用いた以外は、実施例１と同様の操作にてレジストパターンを形成し、その焦点深度を評価した。評価結果を表２に示す。
【００９３】
［比較例２］
実施例１において、感光性樹脂組成物１の代わりに表２に示す感光性樹脂組成物を用いステッパーとして、ニコン社製、型式「ＮＳＲ−２００５ｉ１０Ｄ」、波長＝３６５ｎｍ、σ＝１、ＮＡ=０．５）を用いた以外は、実施例１と同様の操作にてレジストパターンを形成し、その焦点深度を評価した。評価結果を表２に示す。
【００９４】
［参考例１］
シリコン板上に銅スパッタ膜を備えてなる基板にスピンコーターを用いて、感光性樹脂組成物５を塗布した後、ホットプレート上で、１２０℃で１０分間加熱した。次いで、感光性樹脂組成物５を塗布した後、ホットプレート上で、１２０℃で１０分間加熱して、前記基板上に厚さ２４０μｍの樹脂膜を形成した。次いで、ステッパー（Ｕｌｔｒａｔｅｃｋ社製、型式「ＡＰ３００」、σ＝１、ＮＡ=０．１６）を用い、ホール径１００μｍ、ピッチ２００μｍのパターン形成用のレチクルを介して、縮小投影露光した。露光後の樹脂膜を、２．３８質量％のテトラメチルアンモニウムハイドロオキサイド水溶液に、７分間接触させ、流水洗浄し、乾燥して、ホール径１００μｍ、ピッチ２００μｍのレジストパターンを形成した。
【００９５】
【表２】
2017078836.tif 000005
【００９６】
３．金属膜パターンの製造
［実施例５］
実施例１にて形成した線幅２μｍのレジストパターンをマスクにして、銅メッキを行った。銅メッキは、「Ｃｕ３００」（株式会社ＥＥＪＡ製）にて行った。銅めっき後、レジスト剥離液（商品名「ＥＬＰＡＣＴＭ  ＴＨＢ−Ｓ１７」、ＪＳＲ（株）製）でレジストパターンを除去し、銅めっき造形物を製造した。電子顕微鏡で観察したところ、基板上に形成された銅メッキ造形物には倒れはなく、またその縦断面形状は矩形であった。
【図１】
2017078836.tif 000006